АНОД ДЛЯ ТВЕРДООКСИДНОГО ТОПЛИВНОГО ЭЛЕМЕНТА

1. Анод для твердооксидного топливного элемента (SOFC), который содержит:
матрицу, содержащую легированный оксид металла; и
электрокатализатор,
причем электрокатализатор содержит пористую частицу, содержащую катализатор парового риформинга.
2. Анод по п. 1, отличающийся тем, что катализатор парового риформинга выбран из: Mn, Fe, Со, Cu, Ru, Ni, Rh, Pt, Pd, Au или их комбинации.
3. Анод по п. 2, отличающийся тем, что катализатором парового риформинга является никель.
4
. Анод по любому из пп. 1-3, отличающийся тем, что катализатор дополнительно содержит Mg и/или Al.
5. Анод по любому из предыдущих пунктов, отличающийся тем, что легированный оксид металла является электропроводящим керамическим материалом.
6. Анод по любому из предыдущих пунктов, отличающийся тем, что электропроводящий керамический материал является оксидом церия, легированным редкоземельным металлом.
7. Анод по п. 6, отличающийся тем, что оксид церия, легированный редкоземельным металлом, выбран из: оксида церия, легированного гадолинием (CGO); оксида церия, легированного самарием, или их комбинаций.
8. Анод по п. 7, отличающийся тем, что оксид церия, легированный редкоземельным металлом, является оксидом церия, легированным гадолинием (CGO).
9. Анод по любому из предыдущих пунктов, отличающийся тем, что пористые частицы имеют размеры пор менее 1 мкм.
10. Анод по п. 9, отличающийся тем, что пористые частицы имеют размеры пор более 1 нм.
11. Анод по п. 10, отличающийся тем, что пористые частицы имеют размеры пор, лежащие в диапазоне от 1 нм до 500 нм.
12. Анод по п. 11, отличающийся тем, что пористые частицы являются мезопористыми частицами.
13. Анод по любому из предыдущих пунктов, отличающийся тем, что пористые частицы диспергированы по всей матрице.
14. Анод по п. 13, отличающийся тем, что пористые частицы содержат оксид церия, легированный празеодимом (PDC).
15. Анод по любому из предыдущих пунктов, отличающийся тем, что пористые частицы содержат оксид никеля.
16. Анод по любому из предыдущих пунктов, отличающийся тем, что матрица дополнительно содержит один или более компонентов, выбранных из: интенсификаторов спекания, каталитических материалов, связующих, диспергирующих агентов или их комбинаций.
17. Анод по п. 16, отличающийся тем, что матрица дополнительно содержит катализатор парового риформинга.
18. Анод по п. 17, отличающийся тем, что матрица дополнительно содержит никель.
19. Анод по любому из предыдущих пунктов, отличающийся тем, что матрица дополнительно содержит медь.
20. Анод по п. 19, отличающийся тем, что матрица дополнительно содержит оксид меди.
21. Анод по любому из предыдущих пунктов, отличающийся тем, что анод предназначен для твердооксидного топливного элемента на металлической основе.
22. Композиция для изготовления анода по любому из предыдущих пунктов, которая содержит:
прекурсор матрицы, содержащий легированный оксид металла; и
электрокатализатор,
причем электрокатализатор содержит пористую частицу, содержащую катализатор парового риформинга.
23. Композиция по п. 22, отличающаяся тем, что композиция дополнительно содержит один или более растворителей.
24. Композиция по п. 22 или 23, отличающаяся тем, что композиция является чернилами.
25. Композиция по любому из пп. 22-24, отличающаяся тем, что композиция содержит один или более компонентов, выбранных из: интенсификаторов спекания, каталитических материалов, связующих, диспергирующих агентов или их комбинаций.
26. Способ изготовления анода по любому из пп. 1-21, включающий стадии:
i) нанесения композиции по любому из пп. 22-25 на основу;
ii) отверждения материалов композиции.
27. Твердооксидный топливный элемент, содержащий анод по любому из пп. 1-21.
28. Твердооксидный топливный элемент по п. 27, отличающийся тем, что твердооксидный топливный элемент является твердооксидный топливным элементом на металлической основе.
29. Стопка твердооксидных топливных элементов, содержащая топливные элементы по п. 27 или 28.
30. Электрокатализатор для твердооксидного топливного элемента, содержащий пористую частицу, содержащую никель, причем пористая частица содержит оксид церия, легированный редкоземельным металлом.
31. Применение электрокатализатора, содержащего пористую частицу, содержащую катализатор парового риформинга, по любому из пп. 1-21, в аноде SOFC.